ЗАМАЗКА
PUTTY

Изобретение касается составов замазок для остекления металлических переплетов.
Известна замазка, содержащая, мас.%: портландцемент 55,0-60,0; асбест 7 сорта 40,0-45,0; вода - в количестве, необходимом до придания замазке рабочей консистенции [1].
Задача изобретения состоит в уменьшении расхода вяжущего в составе замазки при сохранении ее адгезионных свойств.
Технический результат достигается тем, что замазка, содержащая портландцемент, асбест 7 сорта, воду, дополнительно включает карбоксиметилцеллюлозу и молотый до прохождения через сетку №014 кварцевый песок при следующем соотношении компонентов, мас.%: портландцемент 30,0-35,0; асбест 7 сорта 10-15; вода 23-27; карбоксиметилцеллюлоза 0,2-0,3; молотый до прохождения через сетку №014 кварцевый песок 27,7-31,7.
В таблице приведены составы замазки.
Таблица
Компоненты
Состав, мас.%
1
2
3
Портландцемент
30,0
33, 0
35,0
Асбест 7 сорта
15, 0
12, 0
10, 0
Вода
23, 0
25, 0
27, 0
Карбоксиметилцеллюлоза
0,3
0,2
0,3
Молотый до прохождения через сетку №014 кварцевый песок
31,7
29, 8
27,7
Для приготовления замазки асбест перемешивают с водой, затем добавляют портландцемент, карбоксиметилцеллюлозу и молотый до прохождения через сетку №014 кварцевый песок. Все компоненты перемешивают. Полученную замазку используют по назначению.
Источники информации
1. Покровский Л.А. Заменители в малярных и стекольных работах. - М.: Главспеццветмет, 1948. - С.29.